(57)【要約】【課題】ポリ塩化ビニル系樹脂フィルムと、電子線硬化性樹脂により形成してなる層を有する積層シートを得るに当り、ポリ塩化ビニル系樹脂フィルムの劣化よる変色を抑制し、添加剤がブリードアウトするおそれの少ないポリ塩化ビニル系樹脂フィルム及びそのポリ塩化ビニル系樹脂フィルムを有する積層シートを提供する。【解決手段】ポリ塩化ビニル系樹脂１００質量部に対して、オクチル系錫化合物を０．０１〜０．３質量部含有することを特徴とするポリ塩化ビニル系樹脂フィルム及び該ポリ塩化ビニル系樹脂フィルムと電子線硬化性樹脂層を有する積層シートである。【選択図】なし【特許請求の範囲】
【請求項１】
ポリ塩化ビニル系樹脂１００質量部に対して、オクチル系錫化合物を０．０１〜０．３質量部含有することを特徴とするポリ塩化ビニル系樹脂フィルム。
【請求項２】
ポリ塩化ビニル系樹脂１００質量部に対して、亜鉛系熱安定剤を０．０１〜１質量部含有する、請求項１に記載のポリ塩化ビニル系樹脂フィルム。
【請求項３】
ポリ塩化ビニル系樹脂１００質量部に対して、バリウム系熱安定剤を０．３〜３質量部含有する、請求項１又は２に記載のポリ塩化ビニル系樹脂フィルム。
【請求項４】
ポリ塩化ビニル系樹脂１００質量部に対して、紫外線吸収剤を０．１〜１０質量部含有する、請求項１〜３のいずれかに記載のポリ塩化ビニル系樹脂フィルム。
【請求項５】
ポリ塩化ビニル系樹脂１００質量部に対して、酸化チタンを５〜７５質量部含有する、請求項１〜４のいずれかに記載のポリ塩化ビニル系樹脂フィルム。
【請求項６】
ポリ塩化ビニル系樹脂１００質量部に対して、可塑剤を５〜１００質量部含有する、請求項１〜５のいずれかに記載のポリ塩化ビニル系樹脂フィルム。
【請求項７】
請求項１〜６のいずれかに記載するポリ塩化ビニル系樹脂フィルムと、電子線硬化性樹脂により形成してなる層を有する、積層シート。
【発明の詳細な説明】
【技術分野】
【０００１】
本発明は、ポリ塩化ビニル系樹脂フィルム及び積層シートに関する。より詳しくは、電子線照射による変色を抑制することができ、かつ、添加剤がブリードアウトするおそれの少ないポリ塩化ビニル系樹脂フィルム、及び該ポリ塩化ビニル系樹脂フィルムと、電子線硬化性樹脂により形成してなる層とを有する積層シートに関する。
【背景技術】
【０００２】
ポリ塩化ビニル系樹脂は、加工性、柔軟性、耐薬品性などに優れた樹脂としてフィルムやシートに成形され広く使用されている。なかでも、表面保護や装飾を目的とした包装材や建材用の化粧シートとして多く使用されている。このような表面保護や装飾を目的としたポリ塩化ビニル系樹脂フィルムは、異なる性質の樹脂をコーティングしたり、積層することによって多層化して、様々な用途に、より適したものとして使用されている。例えば、建材用の化粧シートとして、樹脂サッシ等の表面にポリ塩化ビニル系樹脂フィルムを貼り付けて用いる場合、耐傷付き性を考慮して、表面保護層を設けることが行われている。
【０００３】
ポリ塩化ビニル系樹脂フィルムの前記表面保護層として、電子線硬化性樹脂層を形成し、電子線を照射して硬化性樹脂層を硬化させ、表面保護層とする方法がある。
ところが、このような電子線を照射する工程を含むポリ塩化ビニル系樹脂フィルムの場合、電子線の照射によりポリ塩化ビニル系樹脂の劣化が促進される。例えば、ポリ塩化ビニル系樹脂は電子線の照射後に高温下に曝されると、変色や脆弱下するなどの問題が生じていた。
【０００４】
従来、これらポリ塩化ビニル系樹脂の劣化を抑制する手法としては、ポリ塩化ビニル系樹脂の熱劣化や光劣化に対する安定剤として、カルボン酸金属塩、バリウム／カドミウム化合物、有機化合物、鉛化合物などが知られている。
【０００５】
しかし、ポリ塩化ビニル系樹脂の劣化を抑制するための安定剤として提案されているカルボン酸金属塩、バリウム／カドミウム化合物、有機化合物、鉛化合物などの安定剤を使用した場合にも、電子線照射による抑制効果は得られないという問題があった。
【０００６】
この電子線照射による劣化の抑制効果がある手法として、特許文献１には、ポリ塩化ビニル１００重量部に対して、メルカプト錫１〜２０重量部とエポキシ化合物０．１〜１．０重量部とを配合することが提案されている。しかしながら、この手法では、安定剤であるメルカプト錫の添加量が多いため、ポリ塩化ビニル系樹脂フィルムからブリードアウトするおそれや、熱安定性が不十分なため生産性に劣るなどの問題があった。また、黄変等による変色の抑制効果も十分ではなかった。
【先行技術文献】
【特許文献】
【０００７】
【特許文献１】特開平８−１７６３８４号公報
【発明の概要】
【発明が解決しようとする課題】
【０００８】
本発明は、ポリ塩化ビニル系樹脂フィルムと、電子線硬化性樹脂により形成してなる層を有する積層シートを得るに当り、ポリ塩化ビニル系樹脂フィルムの劣化よる変色を抑制し、添加剤がブリードアウトするおそれの少ないポリ塩化ビニル系樹脂フィルム及びそのポリ塩化ビニル系樹脂フィルムを有する積層シートを提供することを目的とするものである。
【課題を解決するための手段】
【０００９】
本発明者らは、鋭意検討を進めた結果、ポリ塩化ビニル系樹脂に特定の錫化合物を含有するポリ塩化ビニル系樹脂フィルム用いることにより、上記目的が達成されることを見出し、本発明を完成させるに至った。
すなわち、本発明は、下記［１］〜［６］に関する。
【００１０】
［１］ポリ塩化ビニル系樹脂１００質量部に対して、オクチル系錫化合物を０．０１〜０．３質量部含有することを特徴とするポリ塩化ビニル系樹脂フィルム。
［２］ポリ塩化ビニル系樹脂１００質量部に対して、亜鉛系熱安定剤を０．０１〜１質量部含有する、上記［１］に記載のポリ塩化ビニル系樹脂フィルム。
［３］ポリ塩化ビニル系樹脂１００質量部に対して、バリウム系熱安定剤を０．３〜３質量部含有する、上記［１］又は［２］に記載のポリ塩化ビニル系樹脂フィルム。
［４］ポリ塩化ビニル系樹脂１００質量部に対して、紫外線吸収剤を０．１〜１０質量部含有する、上記［１］〜［３］のいずれかに記載のポリ塩化ビニル系樹脂フィルム。
［５］ポリ塩化ビニル系樹脂１００質量部に対して、酸化チタンを５〜７５質量部含有する、上記［１］〜［４］のいずれかに記載のポリ塩化ビニル系樹脂フィルム。
［６］ポリ塩化ビニル系樹脂１００質量部に対して、可塑剤を５〜１００質量部含有する、上記［１］〜［５］のいずれかに記載のポリ塩化ビニル系樹脂フィルム。
［７］上記［１］〜［６］のいずれかに記載するポリ塩化ビニル系樹脂フィルムと、電子線硬化性樹脂により形成してなる層とを有する、積層シート。
【発明の効果】
【００１１】
本発明のポリ塩化ビニル系樹脂フィルム及び積層シートは、電子線照射を受けた場合においても、劣化による変色を抑制することができ、かつ添加剤がブリードアウトするおそれが少ないので、外観上も優れる。
【発明を実施するための形態】
【００１２】
本発明のポリ塩化ビニル系樹脂フィルムは、ポリ塩化ビニル系樹脂１００質量部に対して、オクチル系錫化合物を０．０１〜０．３質量部含有することを特徴とするポリ塩化ビニル系樹脂フィルムである。
以下、本発明のポリ塩化ビニル系樹脂フィルム及び積層シートについて詳細に説明する。なお、本明細書において、好ましいとされている規定は任意に採用することができ、好ましいもの同士の組み合わせはより好ましいと言える。
【００１３】
［ポリ塩化ビニル系樹脂フィルム］
＜ポリ塩化ビニル系樹脂＞
本発明に使用するポリ塩化ビニル系樹脂は、塩化ビニルを主モノマーとする種々のポリマーであって、塩化ビニルの単独重合体、塩化ビニルモノマーと種々の共重合体が挙げられる。塩化ビニルモノマーとの共重合体としてはウレタン−塩化ビニル共重合体、エチレン−塩化ビニル共重合体、酢酸ビニル−塩化ビニル共重合体、エチレン−酢酸ビニル−塩化ビニル共重合体等の塩化ビニル共重合体が挙げられる。
塩化ビニルモノマー単独重合体、塩化ビニルモノマー共重合体は１種類のみで使用してもよく、２種以上を混合して使用してもよい。
【００１４】
ポリ塩化ビニル系樹脂の平均重合度は、特に限定するものではないが、加工性、成形性の点からＪＩＳ  Ｋ６７２１に基づいた平均重合度が７００〜１５００であることが好ましく、７５０〜１３００であることがより好ましい。
【００１５】
＜オクチル系錫化合物＞
本発明に使用するオクチル系錫化合物は、オクチル基を有する錫化合物であれば、特に限定されず、その具体例としては、ジオクチル錫ジクロライド、ジオクチル錫ジステアレート、ジオクチル錫ジラウレート、ジオクチル錫ジアセテート、ジオクチル錫バーサテート、ジオクチル錫ビス（オクチルマレート）、ジオクチル錫ビスイソオクチルチオグリコレート、オクチル酸錫、ジオクチル錫オキサイド、下記式（Ｉ）で表される錫化合物等が挙げられる。これらのうち、硬化が速く、また常温で液体であり、混合性が良いという理由から、下記式（Ｉ）で表される錫化合物であるのが好ましい。
【００１６】
【化１】
2016069598.tif 000002
［式（Ｉ）中、Ｒ１及びＲ２は、それぞれ独立に炭素数５〜１２のアルキル基を表し、Ｒ３及びＲ４は、それぞれ独立に炭素数１〜１８のアルキル基を表す。但し、Ｒ１〜Ｒ４の少なくとも１種のアルキル基はオクチル基である。］
【００１７】
前記式（Ｉ）中、Ｒ１及びＲ２の炭素数５〜１２のアルキル基としては、具体的には、例えば、ｎ−ペンチル基、ｎ−オクチル基、ｎ−ドデシル基等の直鎖状のアルキル基；イソペンチル基、ネオペンチル基、ｔ−ペンチル基、１−メチルヘプチル基、２−エチルヘキシル基等の分岐状のアルキル基；が挙げられる。また、Ｒ３及びＲ４の炭素数１〜１８のアルキル基としては、具体的には、例えば、メチル基、エチル基、プロピル基、イソプロピル基、ｎ−ブチル基、イソブチル基、ｓｅｃ−ブチル基、ｔ−ブチル基、ｎ−ペンチル基、イソペンチル基、ネオペンチル基、ｔ−ペンチル基、１−メチルブチル基、２−メチルブチル基、１，２−ジメチルプロピル基、ｎ−ヘキシル基、ｎ−ヘプチル基、ｎ−オクチル基、ｎ−ノニル基、ｎ−デシル基、ｎ−ウンデシル基、ｎ−ドデシル基（ラウリル基）、ｎ−オクタデシル基（ステアリル基）等が挙げられる。但し、Ｒ１〜Ｒ４の少なくとも１種のアルキル基はオクチル基である。
【００１８】
上記式（Ｉ）で表される錫化合物としては、具体的には、例えば、ジオクチル錫ジラウレート（ＤＯＤＬ）、ジオクチル錫バーサテート、ジオクチル錫ステアレート、ジオクチル錫ビス（オクチルマレート）、ジオクチル錫ジアセテート等が挙げられ、これらを１種単独で用いてもよく、２種以上を併用してもよい。
中でもジオクチル錫ジラウレート（ＤＯＤＬ）、ジオクチル錫バーサテート、ジオクチル錫ステアレートを使用することが特に好ましい。
【００１９】
本発明のポリ塩化ビニル系樹脂フィルムには、ポリ塩化ビニル系樹脂１００質量部に対して、上記オクチル系錫化合物が０．０１〜０．３質量部含有することを要す。オクチル系錫化合物が０．０１質量部未満であると、電子線を照射した場合に、黄変を制御できなくなるおそれがあり好ましくない。また、オクチル系錫化合物が０．３質量部を超えるとポリ塩化ビニル系樹脂フィルムからオクチル系錫化合物がブリードアウトしたり、また、変色を制御できなくなったりするので好ましくない。オクチル系錫化合物の含有量は、好ましくは、０．０１〜０．１質量部、より好ましくは、０．０１〜０．０５質量部、特に好ましくは、０．０２〜０．０４質量部である。
【００２０】
＜亜鉛系熱安定剤＞
本発明のポリ塩化ビニル系樹脂フィルムには、さらに亜鉛系熱安定剤を含有することが好ましい。亜鉛系熱安定剤としては、特に限定することは無いが、酸化亜鉛や、ステアリン酸亜鉛、ラウリン酸亜鉛、リシノール酸亜鉛、オクチル酸亜鉛、２エチルヘキソイン酸亜鉛などの脂肪酸亜鉛等を使用することができる。
【００２１】
前記亜鉛系熱安定剤は、ポリ塩化ビニル系樹脂１００質量部に対して、０．０１〜１質量部含有することが好ましく、０．０１〜０．８質量部含有することがより好ましく、０．０２〜０．２質量部含有することが特に好ましい。
亜鉛系熱安定剤を０．０１質量部以上含有することにより、生産時の熱安定性を好ましいものとすることができ、また、１質量部以下とすることで、ポリ塩化ビニル系樹脂フィルムからの亜鉛系熱安定剤のブリードアウトや変色を抑制することができる。
【００２２】
本発明のポリ塩化ビニル系樹脂フィルムは、前記オクチル系錫化合物と前記亜鉛系熱安定剤の質量比が３：１〜１：３０であることが好ましく、３：１〜１：１０であることがより好ましく、３：１〜１：３であることが更に好ましく、３：２〜２：３であることがとりわけ好ましい。オクチル系錫化合物と亜鉛系熱安定剤を上記の比率で含有することで、生産時の熱安定性が優れ、変色の抑制に優れたものとすることができる。
【００２３】
＜バリウム系熱安定剤＞
本発明のポリ塩化ビニル系樹脂フィルムは、さらにバリウム系熱安定剤を含有することが好ましい。バリウム系熱安定剤は、特に限定されるものではないが、例えば、バリウム芳香族酸塩、t-ブチル安息香酸バリウムや、２エチルヘキサン酸バリウム、ラウリン酸バリウム、リシノール酸バリウム、ステアリン酸バリウム、オレイン酸バリウムなどの脂肪酸バリウム等を使用することができる。
【００２４】
前記バリウム系熱安定剤は、ポリ塩化ビニル系樹脂１００質量部に対して、０．３〜３質量部含有することが好ましく、０．５〜２．５質量部含有することがより好ましく、０．７〜２．０質量部含有することが特に好ましい。バリウム系熱安定剤を０．３質量部以上含有することにより、生産時の熱安定性を好ましいものとすることができ、また、３質量部以下とすることで、ポリ塩化ビニル系樹脂フィルムからのバリウム系熱安定剤のブリードアウトや変色を抑制することができる。
【００２５】
本発明に使用する前記オクチル系錫化合物、使用することが好ましい前記亜鉛系熱安定剤及び前記バリウム系熱安定剤をポリ塩化ビニル系樹脂に含有させる場合、それぞれを単独で含有させてもよく、それぞれの原料を事前に混合して含有させてもよい。また、それぞれの原料に添加剤を加えてマスターバッチ化して混合してもよい。
前記添加剤としては、例えばフォスファイト類やアジピン酸−ジイソノニル等が挙げられる。
【００２６】
＜紫外線吸収剤＞
本発明のポリ塩化ビニル系樹脂フィルムは、さらに紫外線吸収剤を含有することが好ましい。前記紫外線吸収剤としては、例えば、２，４−ジヒドロキシベンゾフェノン、２−ヒドロキシ−４−メトキシベンゾフェノン、２−ヒドロキシ−４−オクトキシベンゾフェノン、５，５’−メチレンビス（２−ヒドロキシ−４−メトキシベンゾフェノン）等の２−ヒドロキシベンゾフェノン類；２−（２’−ヒドロキシ−５’−メチルフェニル）ベンゾトリアゾール、２−（２’−ヒドロキシ−３’，５’−ジ第三ブチルフェニル）ベンゾトリアゾール、２−（２’−ヒドロキシ−３’，５’−ジ第三ブチルフェニル）−５−クロロベンゾトリアゾール、２−（２’−ヒドロキシ−３’−第三ブチル−５’−メチルフェニル）−５−クロロベンゾトリアゾール、２−（２’−ヒドロキシ−５’−第三オクチルフェニル）ベンゾトリアゾール、２−（２’−ヒドロキシ−３’．５’−ジクミルフェニル）ベンゾトリアゾール、２，２’−メチレンビス（４−第三オクチル−６−ベンゾトリアゾリル）フェノール等の２−（２’−ヒドロキシフェニル）ベンゾトリアゾール類；フェニルサリシレート、レゾルシノールモノベンゾエート、２，４−ジ第三ブチルフェニル−３’，５’−ジ第三ブチル−４’−ヒドロキシベンゾエート、２，４−ジ第三アミルフェニル−３’，５’−ジ第三ブチル−４’−ヒドロキシベンゾエート、ヘキサデシル−３，５−ジ第三ブチル−４−ヒドロキシベンゾエート等のベンゾエート類；２−エチル−２’−エトキシオキザニリド、２−エトキシ−４’−ドデシルオキザニリド等の置換オキザニリド類；エチル−α−シアノ−β，β−ジフェニルアクリレート、メチル−２−シアノ−３−メチル−３−（ｐ−メトキシフェニル）アクリレート等のシアノアクリレート類；２−（４，６−ジフェニル−１，３，５−トリアジン−２−イル）−５−［（ヘキシル）オキシ］−フェノール、２−［４，６−ビス（２，４−ジメチルフェニル）−１，３，５−トリアジン−２−イル］−５−（オクチロキシ）フェノール等のトリアジン類等があげられる。中でも、ポリ塩化ビニル系樹脂には、ベンゾフェノン系の紫外線吸収剤を使用することが好ましい。これらの紫外線吸収剤は、一種又は二種以上で用いられる。
【００２７】
前記紫外線吸収剤は、ポリ塩化ビニル系樹脂１００質量部に対して、０．１〜１０質量部含有することが好ましく、１〜８質量部含有することがより好ましく、２〜６質量部含有することが特に好ましい。紫外線吸収剤を０．１質量部以上含有することにより、本発明のポリ塩化ビニル系樹脂フィルムの紫外線による劣化を防止することができ、１０質量部以下とすることにより、紫外線吸収剤がブリードアウトすることなく、十分な紫外線による劣化を防止し、変色を抑制することができる。
【００２８】
＜酸化チタン＞
本発明のポリ塩化ビニル系樹脂フィルムは、さらに酸化チタンを含有することが好ましい。酸化チタンとしては、特に限定されるものではなく、市販されている酸化チタン、例えば、アナターゼ型酸化チタン、ルチル型酸化チタンなどを使用することができる。
また、酸化チタンの粒径は、特に限定されるものではないが、０．０１〜０．５μｍが好ましく、０．０５〜０．４μｍがより好ましく、０．１〜０．４μｍがさらに好ましい。酸化チタンの粒径を上記とすることで、得られるポリ塩化ビニル系樹脂フィルム中に、酸化チタンを均一に分散させることができる観点で好ましいものとなる。
【００２９】
前記酸化チタンは、ポリ塩化ビニル系樹脂１００質量部に対して、５〜７５質量部含有することが好ましく、８〜７５質量部含有することがより好ましく、８〜５０質量部含有することが特に好ましい。酸化チタンの含有量を５質量部以上とすることで、電子線を照射された際に、より変色を抑制することができ、また、７５質量部以下とすることで、フィルム成形性が好ましくなり、２次加工時においても加工性がより好ましくなる。
【００３０】
＜可塑剤＞
本発明のポリ塩化ビニル系樹脂フィルムは、さらに可塑剤を含有することが好ましい。
本発明に使用できる可塑剤は、特に限定することは無く公知の可塑剤を使用することができる。例えば、フタル酸ジ−ｎ−ブチル、フタル酸ジ−ｎ−オクチル、フタル酸ジ−２−エチルヘキシル、フタル酸ジイソオクチル、フタル酸ジオチルデシル、フタル酸ジイソデシル、フタル酸ブチルベンジル、イソフタル酸ジ−２−エチルヘキシルなどのフタル酸系可塑剤、アジピン酸−２−エチルヘキシル、アジピン酸ジ−２−デシル、セバチン酸ジブチル、セバチン酸−２−エチルヘキシルなどの脂肪酸エステル可塑剤、リン酸トリブチル、リン酸トリ−２−エチルヘキシル、リン酸−２−エチルヘキシルジフェニル、リン酸トリクレジルなどのリン酸エステル系可塑剤、トリメリット酸トリ−２−エチルヘキシル、トリメリット酸トリオクチルなどのトリメリット酸エステル系可塑剤、アジピン酸系ポリエステル可塑剤、フタル酸系ポリエステル可塑剤などのポリエステル系可塑剤、テレフタル酸系可塑剤が使用することができる。
【００３１】
前記可塑剤は、可塑剤の種類によりその含有量も相違するが、一般的には、ポリ塩化ビニル系樹脂１００質量部に対して、５〜１００質量部含有することが好ましく、１０〜８０質量部含有することがより好ましい。可塑剤を５質量部以上含有することにより、ポリ塩化ビニル系樹脂フィルムを製造する際の成形性や加工性を改善することができ、また、１００質量部以下とすることにより、ポリ塩化ビニル系樹脂フィルム層からの可塑剤がブリードアウトすることなく、十分な成形性や加工性を改善することができる。
【００３２】
＜エポキシ化合物＞
本発明のポリ塩化ビニル系樹脂フィルムは、フィルム製造時の熱安定性を改善する観点から、さらにエポキシ化合物を含有することが好ましい。
本発明に使用できるエポキシ化合物は、特に限定されるものではなく、エポキシ化植物油、ビスフェノール型エポキシ化合物、エポキシ基含有アクリルポリマー等のエポキシ化合物を使用することができる。なかでもエポキシ化アマニ油、エポキシ基含有アクリルポリマーは好ましく使用することができる。エポキシ化合物は、ポリ塩化ビニル系樹脂１００質量部に対して、１〜１５質量部含有することが好ましく、２〜１３質量部含有することがより好ましい。
【００３３】
＜その他の添加剤＞
本発明のポリ塩化ビニル系樹脂フィルムは、上述した各成分以外に、本発明の効果を損なわない範囲において必要に応じて、その他の安定剤、滑剤、帯電防止剤、耐候助剤、着色剤等公知の添加剤を含有してもよい。いずれの添加剤においても公知のものを用いて添加することができる。
【００３４】
＜ポリ塩化ビニル系樹脂フィルムの製造方法＞
本発明のポリ塩化ビニル系樹脂フィルムを製造する方法としては、前記ポリ塩化ビニル系樹脂に対して、前記の各成分を所定量添加してポリ塩化ビニル系樹脂組成物を製造する。まず、ポリ塩化ビニル系樹脂組成物の原料（前記各成分）を攪拌機でブレンドし、バンバリーミキサー、１軸押し出し機、ロール、ニーダー等の公知の混練機を用いて加熱溶融状態で混練りすることによってポリ塩化ビニル系樹脂組成物を得る。このようにして得られるポリ塩化ビニル系樹脂組成物は、ペレット状、粒子状、フレーク状、粉末状等の形状で得ることができる。次に、得られたポリ塩化ビニル系樹脂組成物をカレンダーロールや、Ｔダイ成形機でシートに成形することによってポリ塩化ビニル系樹脂フィルムを得ることができる。
【００３５】
本発明のポリ塩化ビニル系樹脂フィルムは、単層であってもよく、多層であってもよい。また、本発明のポリ塩化ビニル系樹脂フィルムの厚みは、特に限定されるものではないが、０．０３〜５ｍｍが好ましく、０．０５〜４ｍｍがより好ましく、０．０８〜２ｍｍが更に好ましい。
【００３６】
［積層シート］
本発明の積層シートは、本発明のポリ塩化ビニル系樹脂フィルムと、電子線硬化性樹脂により形成してなる層とを有する積層シートである。
前記電子線硬化性樹脂により形成してなる層とは、電子線硬化性樹脂を本発明のポリ塩化ビニル系樹脂フィルムに塗布等により加工する工程中または、その加工後に電子線照射を行い、電子線硬化性樹脂を硬化させる層のことをいう。
【００３７】
＜電子線硬化性樹脂＞
本発明の積層シートに使用される電子線硬化性樹脂としては、特に限定されるものではなく、各種の電子線硬化性樹脂を使用することができる。具体的には、アクリルアミド、アクリルニトリル、アクリル酸、アクリル酸エステルなどのアクリロイル基をもつ化合物からなるラジカル重合系、エポキシ、環状エーテル、環状アセタール、ラクトン、ビニルモノマー、環状シロキサンとアリールジアゾニウム塩、ジアリールヨードニウム塩などとの組合せからなるカチオン重合系、チオール基を有する化合物例えば、トリメチロールプロパントリチオグリコレート、トリメチロールプロパントリチオプロピレート、ペンタエリスリトールテトラチオグリコールとポリエン化合物からなるポリエン・チオール系などが使用でき、これらの化合物を必要に応じて１種もしくは２種以上混合して用いてもよい。
【００３８】
本発明の積層シートを製造する方法は、特に限定されるものではないが、例えば、本発明のポリ塩化ビニル系樹脂フィルムに電子線硬化性樹脂を塗布し、電子線照射を行い、該電子線硬化性樹脂を硬化させるか、または、本発明のポリ塩化ビニル系樹脂フィルムに電子線硬化性樹脂を塗布し、塗布された電子線硬化性樹脂の表面に離型性賦形用フィルムを積層して形成し、電子線照射を行い、該電子線硬化性樹脂を硬化させて得ることができる。このように、電子線照射により電子線硬化性樹脂を硬化させた本発明の積層シートは、成型品や他部材の表面に貼合せて使用することができる。なお、賦形用フィルムを用いた場合は、賦形用フィルムを剥離した後、成型品や他部材の表面に貼合せて使用することができる。本発明の積層シートを用いることにより、外観良好な表面保護層を付与できる。
【００３９】
前記電子線硬化性樹脂層を塗工するには、公知の各種方法、例えば、グラビアコート、グラビアリバースコート、グラビアオフセットコート、ロールコート、リバースロールコート、ナイフコート、ワイヤーバーコート、フローコート、コンマコート、ディップコート、ホイラーコート、スピンナーコート、スプレーコート、シルクスクリーン、かけ流しコート、刷毛塗り等が適用され、塗工厚は乾燥時で０．１〜１００μｍ程度である。
【００４０】
電子線照射を行う際の電子線とは、電磁波または荷電粒子線のうち分子を重合、架橋しうるエネルギーを有するものを言い、使用されるものとしては、通常、紫外線、電子線、ガンマ線が用いられる。紫外線源としては、超高圧水銀灯、高圧水銀灯、低圧水銀灯、カーボンアーク、ブラックライトランプ、メタルハライドランプなどの光源を使用できる。電子線源としては、コックロフトワルトン型、バンデグラフト型、共振変圧器型、絶縁コア変圧器型、あるいは、直線型、ダイナミトロン型、高周波型などの各種電子線加速器を用い、３０〜１０００ｋＶ、好ましくは、５０〜２００kＶのエネルギーをもつ電子を照射するものを使用できる。
【実施例】
【００４１】
本発明を実施例によりさらに詳しく説明するが、本発明はこれらにより何ら限定されるものではない。なお、実施例及び比較例中の測定評価は以下に示す方法で行った。また、実施例及び比較例で使用した原料は、下記の通りである。
【００４２】
＜電子線照射後の色差測定＞
得られたフィルムを使用し、縦３０ｍｍ、横３０ｍｍの寸法でカットサンプルを作製する。次に電子線照射装置（アイグラフィックス社製「ＣＢ１７５」）を使用し、１６５ｋＶ、５Ｍｒａｄの条件でカットサンプルの表面に照射し、照射前と照射後のカットサンプルの表面の色差をコニカミノルタ社製「分光測色計ＣＭ−２５００ｄ」を使用して測定する。得られた結果をΔＥ１とした。ΔＥ１の値が小さいほど電子線照射前と電子線照射後の色差が少なく、耐変色性に優れていることを示す。
【００４３】
＜耐熱促進試験後の色差測定＞
前記の電子線照射を行った後のカットサンプルを使用し、７０℃の環境下で１４４時間養生させた後、電子線照射前と養生後のカットサンプルの表面の色差をコニカミノルタ社製「分光測色計ＣＭ−２５００ｄ」を使用して測定する。得られた結果をΔＥ２とした。ΔＥ２の値が小さいほど電子線照射前と養生後の色差が少なく、耐変色性に優れていることを示す。
【００４４】
＜ブリードアウトの有無＞
得られたフィルムを使用し、縦１０ｃｍ、横１０ｃｍの寸法のカットサンプルを５０℃×８０％ＲＨに保たれる恒温恒湿機内に２日間吊した後、１０℃に保たれるオーブン内に１日間吊るし、再度、５０℃×８０％ＲＨに保たれる恒温恒湿機内に１日間吊した後、カットサンプルの外観表面状態を目視にて観察した。ブリードアウトが見られなかったものを○、ブリードアウトが見られたものを×とした。
【００４５】
＜実施例及び比較例で使用した原料＞
１．ポリ塩化ビニル系樹脂
（Ａ）：ポリ塩化ビニル系樹脂（大洋塩ビ（株）製：「ＴＨ-８００」）
２．可塑剤
（Ｂ−１）：ポリエステル系可塑剤（（株）ジェイ・プラス製：「Ｄ６２０」）
３．エポキシ化合物
（Ｃ−１）：エポキシ化アマニ油（ＤＩＣ（株）製：「Ｗ１０９」）
（Ｃ−２）：エポキシ基含有アクリルポリマー（日油（株）製：「Ｇ-０１５０Ｍ」）
４．オクチル錫系化合物
（Ｄ）：ジオクチル錫バーサテート（堺化学工業（株）製）
５．亜鉛系熱安定剤
（Ｅ−１）：酸化亜鉛（堺化学工業（株）製）
（Ｅ−２）：脂肪酸亜鉛（勝田化工（株）製）
６．バリウム系熱安定剤
（Ｆ−１）：脂肪酸バリウム（堺化学工業（株）製）
（Ｆ−２）：バリウム芳香族酸塩（勝田化工（株）製）
７．紫外線吸収剤
（Ｇ）：ベンゾフェノン系紫外線吸収剤（ＢＡＳＦ社製：「ＣＨＩＭＡ８１」）
8．酸化チタン
（Ｈ）：ルチル系酸化チタン（勝田化工（株）製：「ＮＢＤ−１１６９Ｗ」）
【００４６】
実施例１〜４及び比較例１〜４
表１に示す配合割合となるように調整した原料を、ヘンシェルミキサーを用いて混合し、次いで１６０℃で３分間、バンバリーミキサーで混練りした。得られた混練物を１７０℃で７分間、カレンダー成形にて混練し、２本ロールを用い、厚さ０．１ｍｍのポリ塩化ビニル系樹脂フィルムを作製した。得られたポリ塩化ビニル系樹脂フィルムについて、電子線照射後の色差と耐熱促進試験後の色差をそれぞれ測定した。その測定結果を表１に示す。
【００４７】
【表１】
2016069598.tif 000003
【００４８】
表１より、実施例１〜４はいずれも、電子線照射後、またその後の耐熱促進試験後においても色差ΔＥが小さく、変色が少ない結果が示されている。本発明のポリ塩化ビニル系樹脂フィルムは、電子線照射に対して、劣化を抑制でき、優れたポリ塩化ビニル系樹脂フィルムであることが示されている。また、本発明のポリ塩化ビニル系樹脂フィルムは、ブリードアウトのないことが示されている。
一方、比較例１〜４はいずれも、耐熱促進試験後の色差ΔＥが７以上であり、変色が大きい結果が示されており、電子線照射に対して、劣化を抑制できないことが示されている。
【産業上の利用可能性】
【００４９】
本発明のポリ塩化ビニル系樹脂フィルムは、電子線照射による劣化が小さいので変色が少なく、かつ添加剤がブリードアウトするおそれが少ないので、電子線硬化性樹脂を塗工し、電子線照射して電子線硬化性樹脂を硬化させた積層シートとして好適に用いることができる。該積層シートは、耐変色性に優れ、外観上優れた効果を有するので、化粧用シートとしてサッシ等の建材の表面保護層として好適に用いることができる。特に、ポリ塩化ビニル系樹脂製等の樹脂サッシの表面保護層として好適に用いることができる。